(57)【要約】【課題】十分な機械的性質を確保するだけでなく、成形体の表面外観に優れるうえ、中空成形体としたときの内面平滑性に優れるポリアミド樹脂組成物及びその製造方法を提供する。【解決手段】ポリアミド樹脂組成物は、２５質量％以上８５質量％以下の（Ａ）ポリアミド樹脂と、１５質量％以上７５質量％以下の（Ｂ）ガラス繊維と、を含む。さらに、上記ポリアミド樹脂組成物中における上記（Ｂ）ガラス繊維の重量平均繊維長Ｘ（μｍ）と中央値Ｄ50（Ｙ）（μｍ）との比（Ｘ／Ｙ）が１．６以上である。【選択図】なし【特許請求の範囲】
【請求項１】
２５質量％以上８５質量％以下の（Ａ）ポリアミド樹脂と、１５質量％以上７５質量％以下の（Ｂ）ガラス繊維と、を含むポリアミド樹脂組成物であって、
ポリアミド樹脂組成物中における前記（Ｂ）ガラス繊維の重量平均繊維長Ｘ（μｍ）と中央値Ｄ50（Ｙ）（μｍ）との比（Ｘ／Ｙ）が１．６以上である、ポリアミド樹脂組成物。
【請求項２】
前記（Ａ）成分が、ポリアミド６、ポリアミド６６、ポリアミド４６、ポリアミド１１、ポリアミド１２、ポリアミド６１０、ポリアミド６１２、ポリアミドＭＸＤ６、ポリアミド６Ｔ及びポリアミド６Ｉ並びにこれらの少なくとも１種を構成成分として含む共重合体からなる群より選ばれる１種以上である、請求項１に記載のポリアミド樹脂組成物。
【請求項３】
ポリアミド樹脂組成物中における前記（Ｂ）成分の重量平均繊維長が、１００μｍ以上５００μｍ以下である、請求項１又は２に記載のポリアミド樹脂組成物。
【請求項４】
ポリアミド樹脂組成物中における前記（Ｂ）成分の数平均繊維長Ｚ（μｍ）と中央値Ｄ50（Ｙ）（μｍ）との比（Ｚ／Ｙ）が、１．２以上である、請求項１〜３のいずれか一項に記載のポリアミド樹脂組成物。
【請求項５】
前記（Ｂ）成分が、数平均繊維長１．５ｍｍ以上９ｍｍ以下のチョップドストランドと、数平均繊維長１ｍｍ以下のミルドファイバーとの混合物である、請求項１〜４のいずれか一項に記載のポリアミド樹脂組成物。
【請求項６】
前記（Ｂ）成分が、ガラス繊維１００質量％に対し、チョップドストランドの割合が５０質量％を超える、請求項５に記載のポリアミド樹脂組成物。
【請求項７】
（Ａ）ポリアミド樹脂と、（Ｂ’）数平均繊維長が１．５ｍｍ以上９ｍｍ以下のチョップドストランドと数平均繊維長が１ｍｍ以下のミルドファイバーとの混合物であるガラス繊維と、を当該（Ａ）成分２５質量％以上８５質量％以下、当該（Ｂ）成分１５質量％以上７５質量％以下の割合で溶融混練する工程を含むポリアミド樹脂組成物の製造方法であって、
ポリアミド樹脂組成物中における前記（Ｂ）成分の重量平均繊維長Ｘ（μｍ）と中央値Ｄ50（Ｙ）（μｍ）の比（Ｘ／Ｙ）が１．６以上である、ポリアミド樹脂組成物の製造方法。
【発明の詳細な説明】
【技術分野】
【０００１】
本発明は、ポリアミド樹脂組成物及びその製造方法に関する。
【背景技術】
【０００２】
ポリアミド樹脂は、機械的性質、熱的性質及び耐油性に優れているため、自動車や電気・電子製品等の部品に広く用いられている。特に、ポリアミド樹脂にガラス繊維を配合した強化ポリアミド樹脂は、機械的特性、耐熱性、耐薬品性等が大きく向上するため、軽量化及び工程の合理化等の観点から、従来金属製であった部品を強化ポリアミド樹脂製とすることも可能であり、自動車部品等に好適に用いられている。そして、これらの部品は、顧客要求の満足を得るため、デザインや信頼性という観点から、部品の外観が良好であることが望まれている。
【０００３】
しかしながら、ガラス繊維強化ポリアミドはガラス繊維が成形体表面に露出しやすく、特に大型部品の表面や中空部を有する成形体の表面及び内面では、それが顕著に起こる。そのため、機械的特性の改善や成形体外観を改善すべく、これまでに様々な手法が提案されている。
【０００４】
例えば、成形体の強度・剛性と成形外観を同時に改善する目的で、ポリアミド樹脂とガラス繊維とを特定の範囲でブレンドし、かつ樹脂組成物中のガラス繊維の平均長及び繊維長の標準偏差を特定の範囲にあるように制御したポリアミド樹脂組成物が提案されている（例えば、特許文献１参照）。
【０００５】
また、中空部を有する成形体の内面平滑性を改善する目的で、樹脂組成物中のガラス繊維において、０．５ｍｍ以上と比較的長い繊維長のガラス繊維の割合を規定した樹脂組成物が提案されている（例えば、特許文献２参照）。
【先行技術文献】
【特許文献】
【０００６】
【特許文献１】特開昭６３−１５６８５６号公報
【特許文献２】特許第３６８３０８０号明細書
【発明の概要】
【発明が解決しようとする課題】
【０００７】
しかしながら、特許文献１〜２に記載の技術では、ポリアミド樹脂の自動車部品等への適用に際してより高度に求められる機械的強度を確保しつつ表面外観や中空成形体の内面平滑性を満足する上で十分なものが得られない。
【０００８】
本発明は、上記課題に鑑みてなされたものであり、十分な機械的性質を確保するだけでなく、成形体の表面外観に優れるうえ、中空成形体としたときの内面平滑性に優れるポリアミド樹脂組成物及びその製造方法を提供することを目的とする。
【課題を解決するための手段】
【０００９】
即ち、本発明は、以下のとおりである。
〔１〕
２５質量％以上８５質量％以下の（Ａ）ポリアミド樹脂と、１５質量％以上７５質量％以下の（Ｂ）ガラス繊維と、を含むポリアミド樹脂組成物であって、
ポリアミド樹脂組成物中における前記（Ｂ）ガラス繊維の重量平均繊維長Ｘ（μｍ）と中央値Ｄ50（Ｙ）（μｍ）との比（Ｘ／Ｙ）が１．６以上である、ポリアミド樹脂組成物。
〔２〕
前記（Ａ）成分が、ポリアミド６、ポリアミド６６、ポリアミド４６、ポリアミド１１、ポリアミド１２、ポリアミド６１０、ポリアミド６１２、ポリアミドＭＸＤ６、ポリアミド６Ｔ及びポリアミド６Ｉ並びにこれらの少なくとも１種を構成成分として含む共重合体からなる群より選ばれる１種以上である、〔１〕に記載のポリアミド樹脂組成物。
〔３〕
ポリアミド樹脂組成物中における前記（Ｂ）成分の重量平均繊維長が、１００μｍ以上５００μｍ以下である、〔１〕又は〔２〕に記載のポリアミド樹脂組成物。
〔４〕
ポリアミド樹脂組成物中における前記（Ｂ）成分の数平均繊維長Ｚ（μｍ）と中央値Ｄ50（Ｙ）（μｍ）との比（Ｚ／Ｙ）が、１．２以上である、〔１〕〜〔３〕のいずれかに記載のポリアミド樹脂組成物。
〔５〕
前記（Ｂ）成分が、数平均繊維長１．５ｍｍ以上９ｍｍ以下のチョップドストランドと、数平均繊維長１ｍｍ以下のミルドファイバーとの混合物である、〔１〕〜〔４〕のいずれかに記載のポリアミド樹脂組成物。
〔６〕
前記（Ｂ）成分が、ガラス繊維１００質量％に対し、チョップドストランドの割合が５０質量％を超える〔５〕に記載のポリアミド樹脂組成物。
〔７〕
（Ａ）ポリアミド樹脂と、（Ｂ’）数平均繊維長が１．５ｍｍ以上９ｍｍ以下のチョップドストランドと数平均繊維長が１ｍｍ以下のミルドファイバーとの混合物であるガラス繊維と、を当該（Ａ）成分２５質量％以上８５質量％以下、当該（Ｂ）成分１５質量％以上７５質量％以下の割合で溶融混練する工程を含むポリアミド樹脂組成物の製造方法であって、
ポリアミド樹脂組成物中における前記（Ｂ）成分の重量平均繊維長Ｘ（μｍ）と中央値Ｄ50（Ｙ）（μｍ）の比（Ｘ／Ｙ）が１．６以上である、ポリアミド樹脂組成物の製造方法。
【発明の効果】
【００１０】
本発明によれば、十分な機械的性質を確保するだけでなく、成形体外観に優れ、中空部分成形体としたときの内面平滑性に優れるポリアミド樹脂組成物とすることができる。
【発明を実施するための形態】
【００１１】
以下、本発明を実施するための形態（以下、単に「本実施形態」という。）について詳細に説明する。以下の本実施形態は本発明の例示であり、本発明は以下の内容に限定されない。そして、本発明は、その要旨の範囲内で適宜に変形して実施できる。
【００１２】
［ポリアミド樹脂組成物］
本実施形態のポリアミド樹脂組成物は、２５質量％以上８５質量％以下の（Ａ）ポリアミド樹脂と、１５質量％以上７５質量％以下の（Ｂ）ガラス繊維と、を含む。さらに、本実施形態のポリアミド樹脂組成物は、ポリアミド樹脂組成物中におけるガラス繊維の重量平均繊維長Ｘ（μｍ）と中央値Ｄ50（Ｙ）（μｍ）との比（Ｘ／Ｙ）が１．６以上である。このように構成されているため、本実施形態のポリアミド樹脂組成物は、十分な機械的性質を発揮するだけでなく、成形体外観に優れており、中空部分成形体としたときの内面平滑性にも優れたものとなる。
【００１３】
なお、本実施形態のポリアミド樹脂組成物における（Ａ）ポリアミド樹脂の配合量は、外観の観点から２５質量％以上であり、強度・剛性の観点から８５質量％以下である。以上のような観点から、４０質量％以上７５質量％以下が好ましく、より好ましくは６０質量％以上７５％以下である。
【００１４】
また、本実施形態のポリアミド樹脂組成物における（Ｂ）ガラス繊維の配合量は、優れた強度・剛性を確保する観点から１５質量％以上であり、射出成形時における流動性や成形体表面の外観の観点から７５質量％以下である。以上のような観点から、２５質量％以上６０質量％以下が好ましく、より好ましくは２５質量％以上４０％以下である。
【００１５】
＜（Ａ）成分＞
本実施形態における（Ａ）ポリアミド樹脂としては、ポリマーの繰り返し構造中にアミド結合｛−ＮＨ−Ｃ（＝Ｏ）−｝を有するものであれば、特に限定されるものではない。
【００１６】
上記（Ａ）成分としては、上記のとおり特に限定されるものではないが、例えば、ラクタム類の開環重合で得られるポリアミド、ジアミンとジカルボン酸とを縮合することで得られるポリアミド、アミノカルボン酸の自己縮合で得られるポリアミド等が挙げられる。ポリアミド樹脂の重合方法としては、特に限定されないが、例えば、溶融重合、界面重合、溶液重合、塊状重合、固相重合及びこれらを組み合わせた方法等を用いることができる。また、重縮合に用いることができる上記化合物を重合反応器内で低分子量のオリゴマーの段階まで重合し、押出機等で高分子量化したものも用いることができる。
【００１７】
本実施形態において、ラクタム類としては、特に限定されないが、例えば、ε−カプロラクタム、エナントラクタム、ω−ラウロラクタム等が挙げられる。
【００１８】
本実施形態において、ジアミンとしては、特に限定されないが、例えば、脂肪族ジアミン、脂環式ジアミン、芳香族ジアミンが適用できる。より詳細には、例えば、テトラメチレンジアミン、ヘキサメチレンジアミン、ウンデカメチレンジアミン、ドデカメチレンジアミン、トリデカメチレンジアミン、１，９−ノナメチレンジアミン、２−メチル−１，８−オクタメチレンジアミン、２，２，４−トリメチルヘキサメチレンジアミン、２，４，４−トリメチルヘキサメチレンジアミン、５−メチルノナメチレンジアミン、１，３−ビスアミノメチルシクロヘキサン、１，４−ビスアミノメチルシクロヘキサン、ｍ−フェニレンジアミン、ｐ−フェニレンジアミン、ｍ−キシリレンジアミン、ｐ−キシリレンジアミン等が挙げられる。
【００１９】
本実施形態において、ジカルボン酸としては、特に限定されないが、例えば、脂肪族ジカルボン酸、脂環式ジカルボン酸、芳香族ジカルボン酸が適用できる。より詳細には、例えば、アジピン酸、スベリン酸、アゼライン酸、セバシン酸、ドデカン二酸、１，１，３−トリデカン二酸、１，３−シクロヘキサンジカルボン酸、１，４−シクロヘキサンジカルボン酸、テレフタル酸、イソフタル酸、ナフタレンジカルボン酸、ダイマー酸等が挙げられる。
【００２０】
本実施形態において、アミノカルボン酸としては、特に限定されないが、例えば、ε−アミノカプロン酸、７−アミノヘプタン酸、８−アミノオクタン酸、９−アミノノナン酸、１１−アミノウンデカン酸、１２−アミノドデカン酸、１３−アミノトリデカン酸等が挙げられる。
【００２１】
また、上記ポリアミドとしては、特に限定されないが、例えば、ラクタム類、ジアミン、ジカルボン酸及び／又はω−アミノカルボン酸を、単独又は二種以上の混合物にして重縮合を行って得られる共重合ポリアミド類も使用できる。
【００２２】
さらに、本実施形態における（Ａ）成分としては、ラクタム類、ジアミン、ジカルボン酸及び／又はω−アミノカルボン酸を重合反応器内で低分子量のオリゴマーの段階まで重合し、その後、押出機等で高分子量化した共重合ポリアミドも使用できる。
【００２３】
本実施形態における（Ａ）成分として、好ましい具体例としては、ポリアミド６、ポリアミド６６、ポリアミド４６、ポリアミド１１、ポリアミド１２，ポリアミド６１０、ポリアミド６１２、ポリアミドＭＸＤ（ｍ−キシリレンジアミン）６、ポリアミド６Ｔ及びポリアミド６Ｉ並びにこれらの少なくとも１種を構成成分として含む共重合体からなる群より選ばれる１種以上を挙げることができる。これらのポリアミドは、優れた機械強度の観点から好ましい。
【００２４】
また、これらのポリアミド樹脂を２種類以上用いて、押出機等でさらに共重合化したポリアミド類も使用することができる。
【００２５】
上記の中で、より具体的な好ましいポリアミド樹脂としては、ポリアミド６、ポリアミド６６、ポリアミド４６、ポリアミド１１、ポリアミド１２、ポリアミド６１０、ポリアミド６１２、ポリアミド６／６６、ポリアミド６／６１２、ポリアミド６６／６Ｔ、ポリアミド６６／６Ｉ、ポリアミド６／１２／６Ｔ、ポリアミド６６／１２／６Ｔ、ポリアミド６／１２／６Ｉ、ポリアミド６６／１２／６Ｉ、及びポリアミド９Ｔから選ばれる１種以上が挙げられる。さらにこれらの中でも、強度・耐熱性・耐久性の観点から、ポリアミド６、ポリアミド６６、ポリアミド６１０、ポリアミド６１２、ＰＡ６６／６Ｔ及びＰＡ６６／６Ｉから選ばれる１種以上がより好ましい。
【００２６】
＜（Ｂ）成分＞
本実施形態における（Ｂ）ガラス繊維としては、ポリアミド樹脂組成物中における重量平均繊維長Ｘ（μｍ）と中央値Ｄ50（Ｙ）（μｍ）との比（Ｘ／Ｙ）が１．６以上であれば、特に限定されず、ポリアミド樹脂と通常併用されているものを用いることができる。「ポリアミド樹脂組成物中における」とは、上記（Ａ）成分と（Ｂ）成分と必要に応じてその他の成分とが本実施形態のポリアミド樹脂組成物を構成した後の（Ｂ）成分を対象として、Ｘ／Ｙ比を特定することを意味する。すなわち、本実施形態のポリアミド樹脂組成物に添加される前の（原料としての）ガラス繊維を対象として測定されるＸ／Ｙ比が上記を満たしている必要はなく、ポリアミド樹脂組成物として添加された後の（Ｂ）成分が上記範囲を満たせばよい。上記（Ｂ）成分が含まれていることにより、本実施形態のポリアミド樹脂組成物は、本実施形態所望の強度・剛性を発現することができる。
【００２７】
なお、（Ｂ）ガラス繊維の平均繊維径は、特に限定されず、適宜に公的なものを用いることができる。例えば、平均繊維径が５μｍ以上３０μｍ以下のチョップドストランド、ロービング、ミルドファイバー等、様々な形態のガラス繊維を使用することができる。
【００２８】
強度・剛性と成形体の表面外観及び中空成形体としたときの内面平滑性のバランスを保つ観点から、チョップドストランドとミルドファイバーの併用が好ましい。同様の観点から、ガラス繊維１００質量％に対し、チョップドストランドの割合が５０質量％を超えることがより好ましい。
【００２９】
本実施形態の（Ｂ）ガラス繊維は、重量平均繊維長Ｘ（μｍ）と中央値Ｄ50（Ｙ）（μｍ）との比（Ｘ／Ｙ）が１．６以上である。ガラス繊維の繊維長は、ポリアミド樹脂組成物を、例えば６５０℃の電気炉内で樹脂成分のみを燃焼させた後、光学顕微鏡下で観察し、画像解析装置を用いて任意に選んだガラス繊維５００本の長さを測定して特定することができる。
【００３０】
重量平均繊維長、中央値Ｄ50、数平均繊維長は、下記式により求められる。なお、式中のｉは測定した各ガラス繊維の長さＬを小さい順に並べたときの順番であり、２５０番目となる繊維長（Ｌ250）と２５１番目となる繊維長（Ｌ251）とする。
重量平均繊維長（Ｘ）＝Σ（Ｌi2）／ΣＬi
中央値Ｄ50（Ｙ）＝（Ｌ250＋Ｌ251）／２
数平均繊維長（Ｚ）＝Σ（Ｌｉ）／５００
【００３１】
（Ｂ）ガラス繊維の重量平均繊維長（Ｘ）と中央値Ｄ50（Ｙ）の比「Ｘ／Ｙ」は、強度・剛性と成形体の外観・中空成形体としたときの内面平滑性のバランスを保つ観点から、１．６以上であり、１．９以上が好ましく、１．９以上２．５以下がより好ましい。一方で、上記Ｘ／Ｙ比が１．６に満たない場合、強度・剛性と成形体の外観・中空成形体としたときの内面平滑性のバランスを損ねることとなる。
【００３２】
（Ｂ）ガラス繊維の重量平均繊維長（Ｘ）は、強度・剛性と成形体外観のバランスを保つ観点から、１００μｍ以上５００μｍ以下であることが好ましい。
【００３３】
（Ｂ）ガラス繊維の数平均繊維長（Ｚ）と中央値Ｄ50（Ｙ）の比「Ｚ／Ｙ」は、強度・剛性と成形体の外観・中空成形体としたときの内面平滑性のバランスを保つ観点から、１．２以上が好ましく、１．３以上がより好ましく、１．３以上１．５以下がさらに好ましい。
【００３４】
上述のような本実施形態所望の範囲にガラス繊維の繊維長及び中央値を制御する方法としては、特に限定されないが、例えば、押出機にて混練する際に、１）チョップドストランドをトップフィードとサイドフィードに分割して投入する方法、２）一度ポリアミドとチョップドストランドを混練したポリアミド樹脂組成物をトップフィード、チョップドストランドをサイドフィードに投入し、２段階で押出混練する方法、３）チョップドストランドとミルドファイバーを併用し、サイドフィードからチョップドストランド、トップフィードからミルドファイバーを投入する方法、４）チョップドストランドとミルドファイバーを併用し、２か所のサイドフィードからそれぞれを投入する方法、５）チョップドストランドとミルドファイバーを併用し、両方をトップフィード又はサイドフィードから投入する方法などが挙げられる。上記の中でも、４）チョップドストランドとミルドファイバーを併用し、２か所のサイドフィードからそれぞれを投入する方法は、ガラス繊維長の制御のしやすさの観点から好ましい。なお、本実施形態における上記したＸ、Ｙ、Ｚの値の制御については、特に限定されるものではないが、例えば、後述する実施例のＢ１、Ｂ２をブレンドすることで適宜調整することができる。例えば、Ｂ１の含有比率をＢ２の含有比率よりも多くすることでＸ／Ｙ及びＺ／Ｙの値を増加させることができる。
【００３５】
（Ａ）ポリアミド樹脂と混練する原料としての（Ｂ）ガラス繊維は、優れた機械強度及び外観の両立の観点から、数平均繊維長が１．５ｍｍ以上９ｍｍ以下のチョップドストランドと、数平均繊維長が１ｍｍ以下のミルドファイバーとの混合物であることが好ましい。さらに、上記チョップドストランドの割合は、機械強度の観点から、ガラス繊維１００質量％に対し、５０質量％を超えることが好ましく、７０質量％を超えることがさらに好ましい。
【００３６】
（Ｂ）ガラス繊維は、集束剤やシラン系カップリング剤を付着させたものが好ましい。集束剤やシラン系カップリング剤の種類は限定されず、公知の物を用いることができる。これによりポリアミド樹脂とガラス繊維との接着力をより向上させることができる傾向にある。
【００３７】
上記集束剤としては、特に限定されず、例えば、ウレタン系ポリマー、無水マレイン酸と不飽和単量体との共重合体、アクリル酸系共重合体等が挙げられる。
【００３８】
上記シラン系カップリング剤としては、特に限定されず、例えば、γ−アミノプロピルトリメトキシシラン、γ−アミノプロピルトリエトキシシラン、Ｎ−β（アミノエチル）−γ−アミノプロピルトリメトキシシラン、ビニルトリエトキシシラン、γ−グリシドキシプロピルトリメトキシシラン等が挙げられる。
【００３９】
＜その他の成分＞
本実施形態のポリアミド樹脂組成物には、必要に応じ本実施形態の目的を損なわない範囲において、種々の添加剤を配合することができる。具体的には、ヒンダードフェノール、ヒンダードアミン等の酸化防止剤；トリアゾール系等の紫外線吸収剤；銅化合物、リン化合物等の熱安定剤；マンガン化合物等の光劣化防止剤；ポリエステル系やグリセリン系等の可塑剤；ステアリン酸金属塩等の高級脂肪酸金属塩等の滑剤；モンタン酸金属塩等の離型剤；タルク等の核剤；水酸化マグネシウム、ポリリン酸メラミン等の難燃剤；カーボンブラック等の着色用顔料；銅フタロシアニン誘導体等の着色用染料等を添加することもできるし、他の熱可塑性樹脂をブレンドしてもよい。
【００４０】
上記添加剤を配合する方法としては、特に限定されず、例えば、ポリアミド樹脂の重合時に添加する方法や、二軸押出機で溶融混練する際に溶融状態のポリアミド樹脂中に添加する方法等が挙げられる。
【００４１】
ブレンド可能な他の熱可塑性樹脂としては、特に限定されず、例えば、通常ポリアミド樹脂にブレンドされる熱可塑性樹脂を用いることができる。例えば、ポリフェニレンエーテル等が挙げられる。
【００４２】
［ポリアミド樹脂組成物の製造方法］
本実施形態におけるポリアミド樹脂組成物の製造方法は、（Ａ）ポリアミド樹脂と、（Ｂ’）数平均繊維長が１．５ｍｍ以上９ｍｍ以下のチョップドストランドと数平均繊維長が１ｍｍ以下のミルドファイバーとの混合物であるガラス繊維と、を当該（Ａ）成分２５質量％以上８５質量％以下、当該（Ｂ）成分１５質量％以上７５質量％以下の割合で溶融混練する工程を含むものであり、ポリアミド樹脂組成物中における上記（Ｂ）成分の重量平均繊維長Ｘ（μｍ）と中央値Ｄ50（Ｙ）（μｍ）の比（Ｘ／Ｙ）が１．６以上である。このような製造方法によれば、十分な機械的性質を確保するだけでなく、成形体の表面外観に優れるうえ、中空成形体としたときの内面平滑性に優れるポリアミド樹脂組成物を得ることができる。
【００４３】
本実施形態のポリアミド樹脂組成物は、（Ａ）ポリアミド樹脂及び（Ｂ）ガラス繊維の他、必要に応じて各種の添加剤を混合し、溶融混練することで製造することもできる。その際の配合、混合及び混練方法やそれらの順序は特に限定されず、種々公知の技術を適用して製造することができる。例えば、通常用いられる混合機や混練機によって製造できる。
【００４４】
上記混合機としては、特に限定されず、例えば、ヘンシェルミキサー、タンブラー、リボンブレンダー等を用いることができる。混練機としては、単軸又は二軸の押出機を用いることができる。必要に応じて、バッチ式の混合機や複数の搬送ライン、定量フィーダー等の連続式混合機等を用いてもよい。
【００４５】
［成形体の製造方法］
本実施形態のポリアミド樹脂組成物を成形して成形体とする際の製造方法は、特に限定されず、例えば、ポリアミド樹脂組成物を含むペレットを押出機により製造し、このペレットを圧縮成形、射出成形、押出成形等により任意の形状に成形して所望の樹脂製品とすることができる。
【００４６】
それらの中でも流体アシスト成形によって中空部分がある成形体を成形する場合、内面平滑性を向上させることができるので、特に有用である。
【００４７】
［成形体］
本実施形態の成形体は、幅広い分野及び用途に用いることができ、強度及び剛性に加えて、高い外観性が求められる自動車用部品や家具用部品等に好適である。上記した中でも中空部分がある成形体の場合、その内面平滑性が求められる自動車部品等には特に好適である。本実施形態の成形体としては、特に限定されないが、例えば、アウターハンドル、アウタードアハンドル、ホイールキャップ、ルーフレール、ドアミラーベース、ルームミラーアーム、サンルーフデフレクター、ラジエーターファン、ラジエーターグリル、ベアリングリテーナー、コンソールボックス、サンバイザーアーム、スポイラー、スライドドアレールカバー、冷却パイプ等のパイプ類、アクセルペダル等のペダル類、机及び椅子の脚、座受け、肘掛け、車椅子部品、ドアハンドル、手摺り、浴室等の握り棒、窓用ノブ、グレーティング材等といった工業用成形体及び雑貨用成形体として好ましく利用できる。
【実施例】
【００４８】
以下の実施例により本実施形態をさらに詳しく説明するが、本発明は以下の実施例により何ら限定されるものではない。実施例及び比較例に用いた原材料、測定方法及び製造方法を以下に示す。
【００４９】
＜原材料＞
（Ａ）ポリアミド樹脂
Ａ１：ポリアミド６６
実施例、ならびに比較例で用いたポリアミド６６は以下の方法で重合した。ヘキサメチレンジアミンとアジピン酸の当モル塩を投入し、投入した全量と同量の純水を加え、重合缶内をＮ2で置換した後、攪拌しながら加熱を開始し、缶内圧力を最大２０ｋｇ／ｃｍ2に調整しながら最終到達温度を３００℃とし反応させた。水浴中に吐出したポリマーをストランドカッターでペレタイズした。得られたポリアミド６６の９８％硫酸相対粘度はＪＩＳ−Ｋ６９２０に準じて測定した結果、２．７であった。
【００５０】
Ａ２：ポリアミド６１０
実施例で用いたポリアミド６１０樹脂は以下の方法で重合した。ヘキサメチレンジアミンとセバシン酸の当モル塩を投入し、投入した全量と同量の純水を加え、重合缶内をＮ2で置換した後、攪拌しながら加熱を開始し、缶内圧力を最大２０ｋｇ／ｃｍ2に調整しながら最終到達温度を２８０℃とし反応させた。水浴中に吐出したポリマーをストランドカッターでペレタイズした。得られたポリアミド６１０の相対粘度はＪＩＳ−Ｋ６９２０に準じて測定した結果、２．５であった。
【００５１】
（Ｂ）ガラス繊維
Ｂ１：日東紡績（株）社製、商品名「ＣＳ３Ｊ‐４５４」のチョップドストランドを使用した。数平均繊維長は３ｍｍであり、平均繊維径は１１μｍであった。
Ｂ２：カット長０．１ｍｍ、平均繊維径１１μｍであり、アミノシラン処理を施したミルドファイバーを使用した。
Ｂ３：カット長０．３ｍｍ、平均繊維径１１μｍであり、アミノシラン処理を施したミルドファイバーを使用した。
【００５２】
（Ｃ）着色剤
以下のものを使用した。
Ｃ１：ニグロシン  商品名「ヌビアンブラック（登録商標）ＰＡ−９８０１（オリヱント化学（株）社製）」
Ｃ２：カーボンブラック  商品名「三菱（登録商標）カーボンブラック＃９６０（三菱化学（株）社製）」
【００５３】
＜ポリアミド樹脂組成物中のガラス繊維の平均繊維長の測定＞
上記Ａ〜Ｃ成分を含むポリアミド樹脂組成物を準備し、６５０℃の電気炉内で当該樹脂成分のみを燃焼させた後、光学顕微鏡下（倍率：対物レンズ４倍）で観察し、画像解析装置を用いて任意に選んだガラス繊維５００本の長さを測定した。
【００５４】
重量平均繊維長、中央値Ｄ50、数平均繊維長、標準偏差は、下記式により求めた。なお、測定した各ガラス繊維の長さを小さい順に並べたとき、２５０番目となる繊維長（Ｌ250）と２５１番目となる繊維長（Ｌ251）とする。上記結果を表１に示す。
重量平均繊維長（Ｘ）＝Σ（Ｌｉ2）／ΣＬｉ
中央値Ｄ50（Ｙ）＝（Ｌ250＋Ｌ251）／２
数平均繊維長（Ｚ）＝Σ（Ｌｉ）／５００
【００５５】
＜機械的性質の評価：曲げ弾性率、曲げ強度の測定＞
射出成形機（スクリュー径４０ｍｍ、日精樹脂工業社製、ＦＮ−３０００）を用いて、シリンダー温度２９０℃、金型温度８０℃、射出圧力６５ＭＰａ、射出時間２５秒、冷却時間１５秒、スクリュー回転数２００ｒｐｍの成形条件にて、ＩＳＯ  ３１６７に準じた多目的試験片Ａ形を成形し、曲げ試験用試験片を切削加工した。得られた試験片は、ＩＳＯ  １７８に準じて、オートグラフ（島津製作所社製、ＡＧ−５０００Ｄ形）で、クロスヘッドスピード２ｍｍ／分、周囲温度２３℃の条件下で曲げ弾性率、曲げ強度の測定を行った。上記結果を表１に示す。
【００５６】
＜成形体外観の評価＞
射出成形機（スクリュー径４０ｍｍ、日精樹脂工業社製、ＦＮ−３０００）を用いて、シリンダー温度２９０℃、金型温度８０℃、射出圧力６５ＭＰａ、射出時間２５秒、冷却時間１５秒、スクリュー回転数２００ｒｐｍの成形条件にて、平板プレート（６０×９０×３ｍｍ）を得た。得られた平板プレートの外観を以下の基準により評価した。上記結果を表１に示す。
◎：ガラス等の浮きが無く、表面に光沢があるもの
○：表面光沢は無いがガラス等の浮きは無いもの
△：若干ガラス等の浮きがあるもの
×：ガラスの浮きが激しいもの
【００５７】
＜中空成形体の内面平滑性評価＞
射出成形体を成形するための金型に設けられたキャビティの形状を、直径２５ｍｍ、長さ２００ｍｍの円筒形とした。加熱シリンダーに備えられたホッパーに投入した。成形条件は以下のとおりとした。
射出成形機設定温度：２９０℃、金型温度：８０℃
射出圧力：１２００ｋｇｆ／ｃｍ2
射出率：７０ｃｃ／秒
【００５８】
射出開始後１．４秒後に溶融樹脂の射出動作を停止し、その後、０．６秒後に加圧流体注入部１６から初期圧力１００ｋｇｆ／ｃｍ2の圧縮窒素ガスを加圧流体としてキャビティ内の溶融樹脂中に注入し、樹脂内部に中空部を形成した。加圧流体の圧力を６０秒間保持し、キャビティ内の樹脂を冷却、固化させた。その後、中空部内の加圧流体を大気中に開放し、金型を型開きして射出成形体を金型から取り出した。
【００５９】
射出成形体を十分に冷却した後、得られた射出成型品を鋸にて円筒形の射出成形体の軸線に沿って２つに切断し、内面平滑性を評価した。内面平滑性の評価は、表面粗さ計（ミツトヨ（株）社製、サーフテスト  形式ＳＪ−４００）を用いて、測定長１ｃｍで、異なる５点を対象とし、そのうちの最大表面粗さ（Ｒｍａｘ）を測定することで行った。上記結果を表１に示す。
【００６０】
［実施例１〜９、比較例１〜６］
押出機の上流側から１番目のバレルに上流側供給口を有し、さらに６番目のバレルに下流側第一供給口、９番目のバレルに下流側第二供給口を有する、Ｌ／Ｄ（押出機のシリンダーの長さ／押出機のシリンダー径）＝４８（バレル数：１２）の二軸押出機［ＺＳＫ−２６ＭＣ：コペリオン社製（ドイツ）］を用いた。該二軸押出機において、上流側供給口からダイまでを２９０℃、吐出量２５ｋｇ／時間及びスクリュー回転数を下記表１に記載の数値に設定した。かかる条件下で、下記表１の上部に記載された割合となる様に、上流側供給口より上記のポリアミド樹脂（ＰＡ）、ＣｕＩ及びＫＩをそれぞれ供給し、下流側第一供給口より（Ｂ２）を、下流側第二供給口より（Ｂ１）を供給した。そして、これらを溶融混練することで樹脂組成物のペレットを製造した。得られた樹脂組成物のペレットの水分が８００ｐｐｍ以下になるように乾燥した後、上述の各種成形及び評価を行った。これらの評価（計数）結果などを同表１に記載した。なお、表１中のＡ成分とＢ成分はＡ成分及びＢ成分の合計質量に対する含有率（質量％）で示している。また、表１中のＣ成分はＡ成分及びＢ成分の合計質量を１００としたときの質量部数で示している。
【００６１】
【表１】
2015054916.tif 000002
【００６２】
ポリアミド樹脂組成物のＸ／Ｙが１．６以上である実施例１〜９は、曲げ弾性率・曲げ強度、表面外観、中空成形体の内面平滑性がいずれもバランスよく優れているものと認められた。このように、本実施例のポリアミド樹脂組成物は、機械的性質に優れるだけでなく、成形体の表面外観や中空部の内面平滑性にも優れることが確認された。一方で、比較例１〜６のいずれもが、曲げ弾性率・曲げ強度、表面外観、中空成形体の内面平滑性のバランスが悪いものと評価された。
【産業上の利用可能性】
【００６３】
本発明に係るポリアミド樹脂組成物及びその成形体は、機械的性質及び成形体外観に優れ、中空部分を有する成形体において内面の粗さの低下を可能にするため、種々の自動車部品や家具用部品等をはじめとする幅広い分野、用途に用いることができ、産業上大いに有用である。